(57)【特許請求の範囲】
【請求項１】
水酸化ニッケルからなる粒子であり、微細一次粒子が集合してなる二次粒子であって実質的に球状を有する粒子を、酸化する粒子状組成物の製造方法であって、
前記微細一次粒子の比表面積は、１０〜２００ｍ２／ｇであり、
前記酸化は、前記水酸化ニッケルからなる粒子を、水系分散媒に分散し、これに酸化剤を添加することにより行われるものであり、
前記酸化反応における反応系のｐＨは、７〜９である
ことを特徴とする、オキシ水酸化ニッケルからなる粒子であり、微細一次粒子が集合してなる二次粒子であって実質的に球状を有する粒子からなり、比表面積が１〜２００ｍ２／ｇであり、前記微細一次粒子の平均粒子径が、０．２〜３μｍであり、前記二次粒子の平均粒子径が、１〜１００μｍである粒子状組成物の製造方法。
【請求項２】
前記粒子状組成物が、Ｂ、Ｍｇ、Ａｌ、Ｓｉ、Ｓｃ、Ｔｉ、Ｖ、Ｃｒ、Ｍｎ、Ｆｅ、Ｃｏ、Ｃｕ、Ｚｎ、Ｇａ、Ｙ、Ｚｒ、Ｎｂ、Ｍｏ、Ｒｕ、Ｓｎ、Ｓｂ、Ｌａ、Ｃｅ、Ｐｒ、Ｎｄ、Ｈｆ、Ｔａ、Ｗ及びＰｂからなる群から選択される少なくとも１種の元素を含有する請求項１記載の製造方法。
【発明の詳細な説明】
【０００１】
【発明の属する技術分野】
本発明は、アルカリ電池の正極活物質、コバルト（ＩＩ）イオンの酸化剤等の用途に好適であり、特に、リチウム二次電池の正極用材料であるリチウムニッケル複合酸化物の原料としての利用に好適である粒子状組成物の製造方法に関する。
【０００２】
【従来の技術】
リチウム二次電池の正極用材料であるリチウムニッケル複合酸化物の原料としては、これまで、水酸化ニッケル、炭酸ニッケル、オキシ水酸化ニッケル等が用いられている。
これらのうち、オキシ水酸化ニッケルの製造法としては、（１）乾式法、（２）湿式法、（３）溶融法等がある。このうち、乾式法としては、例えば、特公昭６１−１２３４５号公報には、水酸化ニッケルに銀及び銀化合物のうち少なくとも一種と苛性アルカリとを添加しオゾンで乾式酸化を行い、オキシ水酸化ニッケルを製造する方法が開示されている。
しかしながら、この方法では、銀及びアルカリ成分が残留することとなり、純粋なオキシ水酸化ニッケルが得られない欠点があった。
【０００３】
湿式法としては、例えば、特開昭４８−１８１９５号公報には、２価のニッケル塩の溶液をペルオキシ二硫酸塩等の酸化剤で処理した後、該溶液のｐＨを苛性アルカリ等によって調整し、オキシ水酸化ニッケルを沈殿させる方法が開示されている。
しかしながら、この方法により得られるオキシ水酸化ニッケルは、無定形又は低結晶性の微粒子であり、かつ、酸化度が低いものであるので、実用上の欠点が多かった。
【０００４】
特開昭５６−１５５０２５号公報には、このような湿式法の欠点を改善する方法として、溶融法でつくった結晶性のよいオキシ水酸化ニッケルを反応開始前に入れて温度を一定に保ちつつ反応を行うことにより、粗大な結晶が製造され良好な濾過性が得られる技術が開示されている。
しかしながら、この方法によっても、得られるオキシ水酸化ニッケルの酸化度は９０％を上回らない等の問題があった。
【０００５】
溶融法としては、例えば、ニッケル坩堝にニッケル粉を入れ、これに水酸化ナトリウムと過酸化ナトリウムとを添加して、６００〜７００℃に加熱溶融し、長時間加熱して結晶性のよいオキシ水酸化ニッケルを得る方法等があるが、この結晶は鱗片状であり、また、製造コストも高くつく等の欠点があった。
【０００６】
上に掲げたオキシ水酸化ニッケルは、いずれも種々の欠点を有しており、例えば、リチウムイオン二次電池の正極材の一つであるニッケル酸リチウム製造用原料とした場合、粒子の形状、サイズ、反応率及び製造コストにおいて不満足なニッケル酸リチウムしか得られない等の欠点を有していた。
【０００７】
ところでこれらのオキシ水酸化ニッケルの利用上の欠点を補う目的のため、オキシ水酸化ニッケルをリチウム二次電池の正極用材料であるリチウムニッケル複合酸化物の原料として利用しようとする試みにおいて、リチウムイオン二次電池の正極材であるニッケル酸リチウムの電池特性を改善するために、例えば、特開平５−１９８３０１号公報、特開平６−２１５８００号公報、特開平６−２８３１７４号公報には、リチウムニッケル酸複合酸化物にＣｕ、Ｚｎ、Ｎｂ、Ｍｏ、Ｗ、Ｃｏ、Ｆｅ、Ｍｎ、Ｃｒ、Ｖ、Ｔｉ等の金属イオンをドープさせたものが開示されている。
しかしながら、これらの技術においては、金属イオンがドープされるリチウムニッケル酸複合酸化物そのものの本質的な欠点を解決することができず、これらの利用上の欠点を充分に改善するには至っていなかった。
【０００８】
【発明が解決しようとする課題】
本発明は、上記に鑑み、ニッケル酸リチウムの原料に好適なオキシ水酸化ニッケル含有粒子状組成物の製造方法を提供することを目的とするものである。
【０００９】
【課題を解決するための手段】
本発明は、オキシ水酸化ニッケルからなる粒子であり、微細一次粒子が集合してなる二次粒子であって実質的に球状を有する粒子からなることを特徴とする粒子状組成物の製造方法である。以下に本発明を詳述する。
【００１０】
本発明の製造方法によって得られる粒子状組成物を構成する粒子は、オキシ水酸化ニッケルからなる。上記オキシ水酸化ニッケルは、種々の方法により得ることができるが、例えば、以下に詳述する本発明の製造方法により、水酸化ニッケルを酸化することにより得ることができる。
【００１１】
本発明の製造方法によって得られる粒子状組成物を構成する粒子は、微細一次粒子が集合してなる二次粒子である。上記微細一次粒子の形状は特に限定されず、例えば、鱗片状、板状、ラグビーボール状、球状等を挙げることができる。
【００１２】
上記微細一次粒子の平均粒子径は、０．０１〜５μｍであることが好ましい。上記微細一次粒子の平均粒子径が０．０１μｍ未満であると、リチウムイオン二次電池の正極用材料の原料として用いた場合に充填密度が低く、電池の単位容積当たりの電気容量が低くなり、５μｍを超えると、これを原料にリチウムニッケ複合酸化物にする場合に、反応が不充分となる。より好ましくは、０．１〜３μｍである。
上記微細一次粒子の平均粒子径は、例えば、電子顕微鏡写真等により測定することができる。
【００１３】
本発明の製造方法によって得られる粒子状組成物を構成する二次粒子は、実質的に球状を有する粒子である。本明細書において、上記「実質的に球状を有する」とは、本発明の粒子状組成物を構成する粒子が、本発明の目的の一つであるリチウム二次電池の正極用材料であるリチウムニッケル複合酸化物の原料として利用しようとする場合において、球状を呈していることを意味する。上記粒子状組成物を構成する粒子が球状を有することは、電子顕微鏡写真等により確認することができる。
【００１４】
上記二次粒子の平均粒子径は、１〜１００μｍであることが好ましい。１μｍ未満であると、これを用いて得られるリチウムニッケル複合酸化物粒子が小さく、これをリチウムイオン二次電池の正極材活物質として用いた場合、充填密度が低く、従って、電池の単位容積当たりの電気容量が低くなり、１００μｍを超えると、同様にリチウムイオン二次電池を作成した場合、その粒子がポリプロピレン等の高分子フィルムからなる負極と正極とのセパレータを貫通し、短絡を生じるおそれがある。より好ましくは、３〜５０μｍであり、更に好ましくは、５〜３０μｍである。
【００１５】
本発明の製造方法によって得られる粒子状組成物は、結晶子径が１００〜１００００Åであることが好ましい。上記結晶子径は、Ｘ線回折法に基づいて下記シェラー（Ｓｃｈｅｒｒｅｒ）の式より算出することができる。
【００１６】
【数１】
0004096367.tif 000002
【００１７】
式中、εは、結晶子径（Å）を表す。λは、測定Ｘ線波長（Å）を表す。β1/2 は、半価幅（ラジアン）を表す。θは、回折線のブラック角（ラジアン）を表す。
【００１８】
本発明の製造方法によって得られる粒子状組成物は、見掛密度がバルク密度（ＪＩＳ  Ｋ５１０１〈１８〉嵩密度測定法）で１．３〜１．７ｇ／ｍｌ、タッピング密度で１．８〜２．１ｇ／ｍｌであることが好ましい。このように密度を調整することにより、上記した本発明の目的を的確に達成することができる。
【００１９】
本発明の製造方法によって得られる粒子状組成物は、比表面積が１〜２００ｍ２／ｇであることが好ましい。１ｍ２／ｇ未満であると、リチウム２次電池の正極用材料の原料として用いた場合に信頼性と再現性とに劣ることになり、２００ｍ２／ｇを超えると、充填密度が低下して良好な電池特性を得ることができない。より好ましくは、３〜１５０ｍ２／ｇであり、更に好ましくは、５〜１００ｍ２／ｇである。
【００２０】
本発明の製造方法によって得られる粒子状組成物は、ニッケル元素の原子価の３価への酸化率が、実質的に１００％であるものが好ましい。このことにより、上記した本発明の目的を的確に達成することができる。しかしながら、本発明の粒子状組成物は、ニッケル元素の原子価の３価への酸化率が、用途によっては、１００％以下のものであってもよい。
【００２１】
本発明の製造方法によって得られる粒子状組成物は、Ｂ、Ｍｇ、Ａｌ、Ｓｉ、Ｓｃ、Ｔｉ、Ｖ、Ｃｒ、Ｍｎ、Ｆｅ、Ｃｏ、Ｃｕ、Ｚｎ、Ｇａ、Ｙ、Ｚｒ、Ｎｂ、Ｍｏ、Ｒｕ、Ｓｎ、Ｓｂ、Ｌａ、Ｃｅ、Ｐｒ、Ｎｄ、Ｈｆ、Ｔａ、Ｗ及びＰｂからなる群から選択される少なくとも１種の元素を含有することができる。上記元素のうち、一つを含有してもよいし、二以上を含有していてもよい。本発明の粒子状組成物は、これらの元素を含有することにより、上記した本発明の目的を良好に達成することができる。
【００２２】
本発明の製造方法によって得られる粒子状組成物は、水酸化ニッケルからなる粒子であり、微細一次粒子が集合してなる二次粒子であって実質的に球状を有する粒子を、酸化することにより製造することができる。上記水酸化ニッケルからなる粒子は、微細一次粒子が集合してなる二次粒子であって実質的に球状を有する粒子である。上記微細一次粒子が集合してなる二次粒子であって実質的に球状を有する粒子については、上記に詳述した本発明の粒子状組成物の構成を、そのまま当てはめることができる。本発明の製造方法によれば、上記の微細一次粒子が集合してなる二次粒子であって実質的に球状を有する粒子であって、本発明のオキシ水酸化ニッケルの原料となる水酸化ニッケル粒子を、酸化することにより、本発明の粒子状組成物を製造することができる。
【００２３】
上記水酸化ニッケルの微細一次粒子の比表面積は、１０〜２００ｍ2 ／ｇであることが好ましい。１０ｍ2 ／ｇ未満であると、ニッケル元素の３価への酸化率が低下し、２００ｍ2 ／ｇを超えると、無定形又は低結晶性の微粒子となるため、本発明の目的を達成できない。より好ましくは、１０〜１００ｍ2 ／ｇである。
【００２４】
上記酸化にあたっては、上記水酸化ニッケル粒子を、水系分散媒に分散し、これに酸化剤を添加することにより行うことが好ましい。
上記水酸化ニッケルとしては特に限定されず、例えば、硝酸ニッケル、塩化ニッケル、硫酸ニッケル等の２価のニッケルを有する化合物をアンモニア存在下でアルカリ中和したもの等を挙げることができる。
上記水系分散媒としては特に限定されず、例えば、水にｐＨ調整剤等の添加剤を適宜加えたもの等を挙げることができる。
【００２５】
上記酸化剤としては特に限定されず、例えば、オゾン；過マンガン酸（ＨＭｎＯ4 ）、ＭＭｎＯ4 （Ｍは、アルカリ金属を表す。）等で表される過マンガン酸塩；クロム酸（ＣｒＯ3 ）、Ｍ2 Ｃｒ2 Ｏ7 、ＭＣｒＯ3 Ｃｌ（Ｍは、アルカリ金属を表す。）、ＣｒＯ2 Ｃｌ2 等で表されるクロム酸関連化合物；Ｆ2 Ｃｌ2 、Ｂｒ2 、Ｉ2 等のハロゲン；ペルオクソ酸、Ｍ2 Ｓ2 Ｏ8 、Ｍ2 Ｓ2 Ｏ5 （Ｍは、アルカリ金属を表す。）、ＣＨ3 ＣＯ3 Ｈ等で表されるその塩；酸素酸、ＭＣｌＯ、ＭＢｒＯ、ＭＩＯ、ＭＣｌＯ3 、ＭＢｒＯ3 、ＭＩＯ3 、ＭＣｌＯ4 、ＭＩＯ4 （Ｍは、アルカリ金属を表す。）、Ｎａ3 Ｈ2 ＩＯ6 、ＫＩＯ4 等で表されるその塩等を挙げることができる。
これらは、１種のみを用いてもよいし、２種以上を併用してもよい。
【００２６】
上記製造方法にあたっては、水酸化ニッケル又は水酸化ニッケルを含む水系分散媒に上記酸化剤を含む水溶液又は酸化剤を加えることにより酸化を行うことができる。また、上記酸化剤を含む水溶液に水酸化ニッケル又は水酸化ニッケルを含む水系分散媒を加えることより酸化を行うこともできる。
【００２７】
上記水酸化ニッケルの分散液中の濃度は特に限定されないが、通常、水酸化ニッケルの濃度に換算して、０．０５〜１０モル／Ｌが好ましい。製造工程における操作性や経済性の点から、より好ましくは、０．１〜５モル／Ｌである。
【００２８】
上記酸化剤の溶液中の濃度は特に限定されないが、通常、酸化剤の濃度に換算して、０．０５〜４モル／Ｌが好ましい。製造工程における操作性や経済性の点から、より好ましくは、０．１〜４モル／Ｌである。
【００２９】
上記水酸化ニッケルと上記酸化剤との仕込み比は、酸化当量比で（酸化剤）／（ニッケル）≧１であればよい。製造工程における操作性や経済性の点から、酸化当量比は、好ましくは（酸化剤）／（ニッケル）＝１／１〜４／１である。１／１未満であると、得られるオキシ水酸化ニッケルの酸化率が低くなり、４／１を超えると、経済性の点で不利である。より好ましくは、（酸化剤）／（ニッケル）＝１／１〜２／１である。
【００３０】
上記酸化反応における反応系のｐＨは、通常５〜１２が好ましい。５未満であると、ニッケルその他の陽イオンが溶出し、収率が悪くなり、１２を超えると、アルカリ性物質の使用量が多くなり、経済性が悪くなる。より好ましくは、７〜９である。
【００３１】
上記酸化反応における反応系の温度は、通常０〜８０℃が好ましい。例えば、酸化剤として、過硫酸塩等のペルオクソ酸を用いる場合には、５０〜８０℃がより好ましく、一方、過塩素酸塩等の酸素酸を用いる場合には０〜２０℃がより好ましい。
上記酸化反応における酸化時間は、酸化剤の種類及び反応温度により異なるが、数分〜数日が好ましい。
上記酸化反応により取得されたオキシ水酸化ニッケルは、形状が球状であるので、濾過速度が大きく、水洗工程での不純物除去効率が高く、しかも、乾燥後の粉砕を必要としない等の多くの利点を有する。
【００３２】
本発明の製造方法によって得られる粒子状組成物が、Ｂ、Ｍｇ、Ａｌ、Ｓｉ、Ｓｃ、Ｔｉ、Ｖ、Ｃｒ、Ｍｎ、Ｆｅ、Ｃｏ、Ｃｕ、Ｚｎ、Ｇａ、Ｙ、Ｚｒ、Ｎｂ、Ｍｏ、Ｒｕ、Ｓｎ、Ｓｂ、Ｌａ、Ｃｅ、Ｐｒ、Ｎｄ、Ｈｆ、Ｔａ、Ｗ及びＰｂからなる群から選択される少なくとも１種の元素を含有する場合には、このような粒子状組成物を製造するにあたっては、上記製造方法において、原料である水酸化ニッケルのＮｉが当該元素に置換されたものを原料として使用することにより、同様に製造することができる。
【００３３】
【実施例】
以下に実施例を掲げて本発明を更に詳しく説明するが、本発明はこれら実施例のみに限定されるものではない。
【００３４】
粒子状組成物の製造
実施例１
表１に示した水酸化ニッケルを水中に分散し、１モル／Ｌの水酸化ニッケルスラリー１Ｌとし、これに酸化当量が２となるように、１モル／Ｌの次亜塩素酸ナトリウム水溶液１Ｌを攪拌しつつ滴下し、ｐＨを７〜９、温度を１０℃に保ったまま５時間攪拌しながら酸化を行った後、スラリーを濾過水洗し、オキシ水酸化ニッケル（ＩＩＩ）の沈殿のケーキを得た。このケーキを８０℃で乾燥させて、粉末を得た。得られた粉末のＸ線回折パターンを測定したところ、オキシ水酸化ニッケルであることが確認された。得られたオキシ水酸化ニッケル粒子の平均一次粒子径、平均二次粒子径及び酸化率を表２に示した。
【００３５】
実施例１で得られたオキシ水酸化ニッケル粒子の電子顕微鏡写真を図１に示した。また、実施例１で得られたオキシ水酸化ニッケルのＸ線回折チャートを図２に示した。
【００３６】
参考例１
表１に示した水酸化ニッケルを水中に分散し、１モル／Ｌの水酸化ニッケルスラリー１Ｌとし、これに酸化当量が２となるように、１モル／Ｌの次亜塩素酸ナトリウム水溶液１Ｌを攪拌しつつ滴下し、ｐＨを７〜９、温度を５℃に保ったまま２４時間攪拌しながら酸化を行った後、スラリーを濾過水洗し、オキシ水酸化ニッケル（ＩＩＩ）の沈殿のケーキを得た。このケーキを８０℃で乾燥させて、粉末を得た。得られた粉末のＸ線回折パターンを測定したところ、オキシ水酸化ニッケルであることが確認された。得られたオキシ水酸化ニッケル粒子の平均一次粒子径、平均二次粒子径及び酸化率を表２に示した。
【００３７】
実施例３
表１に示した水酸化ニッケルを水中に分散し、１モル／Ｌの水酸化ニッケルスラリー１Ｌとし、これに酸化当量が４となるように、１モル／Ｌの次亜塩素酸ナトリウム水溶液２Ｌを攪拌しつつ滴下し、ｐＨを７〜９、温度を２０℃に保ったまま２時間攪拌しながら酸化を行った後、スラリーを濾過水洗し、オキシ水酸化ニッケル（ＩＩＩ）の沈殿のケーキを得た。このケーキを８０℃で乾燥させて粉末を得た。得られた粉末のＸ線回折パターンを測定したところ、オキシ水酸化ニッケルであることが確認された。得られたオキシ水酸化ニッケル粒子の平均一次粒子径、平均二次粒子径及び酸化率を表２に示した。
【００３８】
実施例４
表１に示した水酸化ニッケルを水中に分散し、１モル／Ｌの水酸化ニッケルスラリー１Ｌとし、これに酸化当量が２となるように、１モル／Ｌの過硫酸ナトリウム水溶液１Ｌを攪拌しつつ滴下し、ｐＨを７〜９、温度を５０℃に保ったまま８時間攪拌しながら酸化を行った後、スラリーを濾過水洗し、オキシ水酸化ニッケル（ＩＩＩ）の沈殿のケーキを得た。このケーキを８０℃で乾燥させて粉末を得た。得られた粉末のＸ線回折パターンを測定したところ、オキシ水酸化ニッケルであることが確認された。得られたオキシ水酸化ニッケル粒子の平均一次粒子径、平均二次粒子径及び酸化率を表２に示した。
【００３９】
実施例５
表１に示した水酸化ニッケルを水中に分散し、１モル／Ｌの水酸化ニッケルスラリー１Ｌとし、これに酸化当量が４となるように、１モル／Ｌの過硫酸ナトリウム水溶液１Ｌを攪拌しつつ滴下し、ｐＨを７〜９、温度を８０℃に保ったまま０．５時間攪拌しながら酸化を行った後、スラリーを濾過水洗し、オキシ水酸化ニッケル（ＩＩＩ）の沈殿のケーキを得た。このケーキを８０℃で乾燥させて粉末を得た。得られた粉末のＸ線回折パターンを測定したところ、オキシ水酸化ニッケルであることが確認された。得られたオキシ水酸化ニッケル粒子の平均一次粒子径、平均二次粒子径及び酸化率を表２に示した。
【００４０】
実施例６
表１に示したＮｉの１０モル％がＣｏに置換された水酸化ニッケル粒子１モルを１Ｌの水に分散したスラリーを作成し、これに酸化当量が２となるように、１モル／Ｌの次亜塩素酸ナトリウム水溶液１Ｌを攪拌しつつ滴下し、ｐＨを７〜９、温度を１０℃に保ったまま５時間攪拌しながら酸化を行った後、スラリーを濾過水洗し、オキシ水酸化ニッケル（ＩＩＩ）の沈殿のケーキを得た。このケーキを８０℃で乾燥させて粉末を得た。得られた粉末のＸ線回折パターンを測定したところ、オキシ水酸化ニッケルと同様であることが確認された。得られたオキシ水酸化ニッケルコバルト粒子の平均一次粒子径、平均二次粒子径及び酸化率を表２に示した。
【００４１】
実施例７
表１に示したＮｉの１０モル％がＡｌに置換された水酸化ニッケル粒子１モルを１Ｌの水に分散したスラリーを作成し、これに酸化当量が２となるように、１モル／Ｌの臭素水溶液１Ｌを攪拌しつつ滴下し、ｐＨを７〜９、温度を１０℃に保ったまま２時間攪拌しながら酸化を行った後、スラリーを濾過水洗し、オキシ水酸化ニッケル（ＩＩＩ）の沈殿のケーキを得た。このケーキを８０℃で乾燥させて粉末を得た。得られた粉末のＸ線回折パターンを測定したところ、オキシ水酸化ニッケルと同様であることが確認された。得られたオキシ水酸化ニッケルアルミニウム粒子の平均一次粒子径、平均二次粒子径及び酸化率を表２に示した。
【００４２】
実施例８
表１に示したＮｉの５モル％がＦｅに置換された水酸化ニッケル粒子１モルを１Ｌの水に分散したスラリーを作成し、これにオゾンガスを吹き込みなから、ｐＨを７〜９、温度を２０℃に保ったまま１時間攪拌オゾン酸化を行った後、スラリーを濾過水洗し、オキシ水酸化ニッケル（ＩＩＩ）の沈殿のケーキを得た。このケーキを８０℃で乾燥させて粉末を得た。得られた粉末のＸ線回折パターンを測定したところ、オキシ水酸化ニッケルと同様であることが確認された。得られたオキシ水酸化ニッケル鉄粒子の平均一次粒子径、平均二次粒子径及び酸化率を表２に示した。
【００４３】
比較例１
表１に示した水酸化ニッケルを水中に分散し、１モル／Ｌの水酸化ニッケルスラリー１Ｌとし、これに１モル／Ｌの次亜塩素酸ナトリウム水溶液１Ｌを攪拌しつつ滴下し、ｐＨを７〜９、温度を１０℃に保ったまま５時間攪拌しながら酸化を行った後、スラリーを濾過水洗し、オキシ水酸化ニッケル（ＩＩＩ）の沈殿のケーキを得た。このケーキを８０℃で乾燥させて粉末を得た。得られた粉末のＸ線回折パターンを測定したところ、水酸化ニッケルとオキシ水酸化ニッケルの混合物であることが確認された。得られたオキシ水酸化ニッケル粒子の平均一次粒子径及び酸化率を表２に示した。
【００４４】
酸化率の測定
オキシ水酸化ニッケルを必要量採取秤量し、これを硫酸−ヨウ化カリウム溶液中で完全に溶解させ、ニッケル元素の３価から２価への還元を行った後、遊離したヨウ素をチオ硫酸ナトリウム溶液で逆滴定し、得られた滴定量より酸化率を算出した。
【００４５】
【表１】
0004096367.tif 000003
【００４６】
【表２】
0004096367.tif 000004
【００４７】
【発明の効果】
本発明の製造方法によって得られる粒子状組成物は、微細一次粒子が集合した実質的に球状を有する粒子なので、リチウム二次電池の正極用材料の原料として用いると、高い充填密度及び電池の諸特性に対し高い信頼性と再現性を有することができるが、これに限定されることなく、他のいかなる用途にも用いることができる。
【図面の簡単な説明】
【図１】実施例１のオキシ水酸化ニッケル粒子の電子顕微鏡写真である。
【図２】実施例１のオキシ水酸化ニッケル粒子のＸ線回折チャートである。縦軸は、Ｘ線強度（ｃｐｓ）を表し、横軸は、回折角（２θ）を表す。
【図１】
0004096367.tif 000005
【図２】
0004096367.tif 000006